(57)【要約】      （修正有）【課題】４００〜７００ｎｍの可視光を反射でき、パターン化されたコレステリック液晶反射層を有する加飾シート、及びそれを用いた物品の提供。【解決手段】パターン化されたコレステリック液晶反射層１０を有し、パターン化されたコレステリック液晶反射層１０が、特性反射のピーク波長がそれぞれ異なる第１反射領域、および第２反射領域を少なくとも有し、パターン化されたコレステリック液晶反射層１０が、視認側表面と、視認側表面とは反対側の非視認側表面を有し、パターン化されたコレステリック液晶反射層１０の４００〜７００ｎｍの波長領域における光の反射率がそれぞれ３％以上であり、かつ前記波長領域における光の反射率の平均が５％以上である加飾シート。【選択図】図１
2017205987.tif 000002
【特許請求の範囲】
【請求項１】
パターン化されたコレステリック液晶反射層を有し、
前記パターン化されたコレステリック液晶反射層が、特性反射のピーク波長がそれぞれ異なる第１反射領域、および第２反射領域を少なくとも有し、
前記パターン化されたコレステリック液晶反射層が、視認側表面と、該視認側表面とは反対側の非視認側表面を有し、
前記パターン化されたコレステリック液晶反射層の４００ｎｍ以上７００ｎｍ以下の波長領域における光の反射率がそれぞれ３％以上であり、かつ前記波長領域における光の反射率の平均が５％以上である加飾シート。
【請求項２】
さらに光反射層を有し、
前記光反射層が、前記パターン化されたコレステリック液晶反射層の前記非視認側表面の上に積層されている請求項１に記載の加飾シート。
【請求項３】
さらに光吸収層を有し、
前記光吸収層が、前記パターン化されたコレステリック液晶反射層の前記非視認側表面の上に積層されている請求項１に記載の加飾シート。
【請求項４】
さらに紫外線吸収剤を含む紫外線吸収層を有し、
前記紫外線吸収層が、前記パターン化されたコレステリック液晶反射層の前記視認側表面の上に積層されている請求項１〜３のいずれか１項に記載の加飾シート。
【請求項５】
さらに反射防止層を有し、
前記反射防止層が、前記パターン化されたコレステリック液晶反射層の前記視認側表面の上に積層されている請求項１〜４のいずれか１項に記載の加飾シート。
【請求項６】
前記パターン化されたコレステリック液晶反射層が、それぞれ複数の前記第１反射領域、および前記第２反射領域を有する請求項１〜５のいずれか１項に記載の加飾シート。
【請求項７】
前記複数の第１反射領域および前記第２反射領域の少なくとも一方が、面内に規則的に配置されている請求項６に記載の加飾シート。
【請求項８】
さらに、光透過領域を有し、
前記光透過領域の波長４００ｎｍ以上７００ｎｍ以下の範囲における光の反射率がそれぞれ３％未満である請求項１〜７のいずれか１項に記載の加飾シート。
【請求項９】
前記光透過領域が、面内において、前記パターン化されたコレステリック液晶反射層のパターン形状以外の領域に対応するように配置されている請求項８に記載の加飾シート。
【請求項１０】
前記パターン化されたコレステリック液晶反射層および前記光透過領域が液晶性化合物を含み、
前記パターン化されたコレステリック液晶反射層は、コレステリック配向状態で固定された前記液晶性化合物を含み、
前記光透過領域は、等方相状態で固定された前記液晶性化合物を含む、
請求項８または９に記載の加飾シート。
【請求項１１】
前記光透過領域が、非液晶性の重合性化合物を硬化させた光透過部である請求項８または９に記載の加飾シート。
【請求項１２】
請求項１〜１１のいずれか１項に記載された加飾シートを用いた物品。
【発明の詳細な説明】
【技術分野】
【０００１】
本発明は、加飾シートおよびそれを用いた物品に関する。
【背景技術】
【０００２】
可視光領域を反射する、いわゆる金属光沢のある加飾シートは、例えば、家電製品、事務機器、自動車部品等の成型品表面等に用いられている。
【０００３】
このような加飾シートとして、金属光沢の外観を付与するため、金属粒子を含有する樹脂シートが用いられているが、重金属を使用することによる環境負荷の観点、あるいは、携帯電話等の通信機器に使用する場合、電波障害を引き起こすリスクから、代替シートが望まれている。
【０００４】
一方、特許文献１では、別の方法の加飾シートとして、厚みが制御された屈折率の異なる多数の樹脂シートを積層した、可視光領域を反射する金属光沢のある加飾シートを用いることが提案されているが、この原理に基づく加飾シートは、その製法上、パターニングが困難であり、意匠性の面で不十分であった。
【０００５】
かかる状況のもと、加飾シートとして、高い反射輝度と分光特性の持つ美しい外観を付与できるコレステリック液晶反射層を用いることが検討されている。例えば、特許文献２には、厚さ方向のコレステリックピッチを変化させたコレステリック液晶層を２層積層して、着色のない金属光沢を付与することが開示されているが、このコレステリック液晶反射層の製造方法では、パターニングが困難であるという問題点があった。また、特許文献３に記載の加飾シートでは、コレステリック液晶反射層はパターニングせずに、別のパターン化された加飾層を積層することが開示されている。しかし、加飾層の積層は、該加飾層の制約を受け、製造的にも煩雑であった。
【先行技術文献】
【特許文献】
【０００６】
【特許文献１】特開２００８−２００８６１号公報
【特許文献２】特開２０１０−１１１１０４号公報
【特許文献３】特開２００６−６９１３１号公報
【発明の概要】
【発明が解決しようとする課題】
【０００７】
そこで本発明は、４００ｎｍ以上７００ｎｍ以下の可視光を反射させることができ、パターン化されたコレステリック液晶反射層を有する加飾シート、およびそれを用いた物品を提供することを課題とする。
【課題を解決するための手段】
【０００８】
本発明者らは、鋭意検討の結果、パターン化されたコレステリック液晶反射層を作製する際に、特性反射のピーク波長がそれぞれ異なる第１反射領域、および第２反射領域を少なくとも有するようにすることで、４００ｎｍ以上７００ｎｍ以下の可視光を反射させることができ、パターン化されたコレステリック液晶反射層を有する加飾シートを提供することができることを見出した。
【０００９】
すなわち、以下の構成により上記課題を達成することができることを見出した。
【００１０】
［１］  パターン化されたコレステリック液晶反射層を有し、パターン化されたコレステリック液晶反射層が、特性反射のピーク波長がそれぞれ異なる第１反射領域、および第２反射領域を少なくとも有し、パターン化されたコレステリック液晶反射層が、視認側表面と、該視認側表面とは反対側の非視認側表面を有し、パターン化されたコレステリック液晶反射層の４００ｎｍ以上７００ｎｍ以下の波長領域における光の反射率がそれぞれ３％以上であり、かつ波長領域における光の反射率の平均が５％以上である加飾シート。
［２］  さらに光反射層を有し、光反射層が、パターン化されたコレステリック液晶反射層の非視認側表面の上に積層されている［１］に記載の加飾シート
［３］  さらに光吸収層を有し、光吸収層が、パターン化されたコレステリック液晶反射層の非視認側表面の上に積層されている［１］に記載の加飾シート。
［４］  さらに紫外線吸収剤を含む紫外線吸収層を有し、紫外線吸収層が、パターン化されたコレステリック液晶反射層の視認側表面の上に積層されている［１］〜［３］のいずれかに記載の加飾シート。
［５］  さらに反射防止層を有し、反射防止層が、パターン化されたコレステリック液晶反射層の視認側表面の上に積層されている［１］〜［４］のいずれかに記載の加飾シート。
［６］  パターン化されたコレステリック液晶反射層が、それぞれ複数の第１反射領域、および第２反射領域を有する［１］〜［５］のいずれかに記載の加飾シート。
［７］  複数の第１反射領域および第２反射領域の少なくとも一方が、面内に規則的に配置されている［６］に記載の加飾シート。
［８］  さらに、光透過領域を有し、光透過領域の波長４００ｎｍ以上７００ｎｍ以下の範囲における光の反射率がそれぞれ３％未満である［１］〜［７］のいずれかに記載の加飾シート。
［９］  光透過領域が、面内において、パターン化されたコレステリック液晶反射層のパターン形状以外の領域に対応するように配置されている［８］に記載の加飾シート。
［１０］  パターン化されたコレステリック液晶反射層および光透過領域が液晶性化合物を含み、パターン化されたコレステリック液晶反射層は、コレステリック配向状態で固定された液晶性化合物を含み、光透過領域は、等方相状態で固定された液晶性化合物を含む、［８］または［９］に記載の加飾シート。
［１１］  光透過領域が、非液晶性の重合性化合物を硬化させた光透過部である［８］または［９］に記載の加飾シート。
［１２］  ［１］〜［１１］のいずれかに記載された加飾シートを用いた物品。
【発明の効果】
【００１１】
本発明によれば、４００ｎｍ以上７００ｎｍ以下の可視光を反射させることができ、パターン化されたコレステリック液晶反射層を有する加飾シート、およびそれを用いた物品を提供することができる。
【図面の簡単な説明】
【００１２】
【図１】本発明の加飾シートの実施形態の一例を示す模式的な上面図である。
【図２】本発明の加飾シートの実施形態の一例を示す模式的な上面図である。
【図３】本発明の加飾シートの実施形態の一例を示す模式的な断面図である。
【図４】本発明の加飾シートの実施形態の一例を示す模式的な断面図である。
【図５】本発明の加飾シートの実施形態の一例を示す模式的な断面図である。
【図６】本発明の加飾シートの実施形態の一例を示す模式的な断面図である。
【図７】実施例の加飾シートの一例を示す概念的な上面図である。
【図８】実施例の加飾シートの一例を示す概念的な上面図である。
【発明を実施するための形態】
【００１３】
以下、本発明について詳細に説明する。
以下に記載する構成要件の説明は、本発明の代表的な実施態様に基づいてなされることがあるが、本発明はそのような実施態様に限定されるものではない。
【００１４】
なお、本明細書において、「〜」を用いて表される数値範囲は、「〜」の前後に記載される数値を下限値および上限値として含む範囲を意味する。
【００１５】
また、本明細書において、平行、直交とは厳密な意味での平行、直交を意味するのではなく、平行または直交から±５°の範囲を意味する。
【００１６】
また、本明細書中において、"（メタ）アクリレート"はアクリレートおよびメタクリレートを表し、"（メタ）アクリル"はアクリルおよびメタクリルを表し、"（メタ）アクリロイル"はアクリロイルおよびメタクリロイルを表す。
【００１７】
また、本明細書において、液晶性組成物、液晶性化合物とは、硬化等により、もはや液晶性を示さなくなったものも概念として含まれる。
【００１８】
＜加飾シート＞
図１に本発明の加飾シートの１例の上面図を示す。本発明の加飾シートはパターン化されたコレステリック液晶反射層１０を有する。パターン化された、とはコレステリック液晶反射層が特定の形状を有することを表し、図１の例では円形である。パターン形状としては、様々な形状とすることができ、種々の図形、文字等特に限定はない。
【００１９】
本発明の加飾シートは、さらに、光透過領域、光反射層、光吸収層、紫外線吸収層、反射防止層等のいずれか、または、それぞれを組み合わせてを有していてもよい。
【００２０】
〔パターン化されたコレステリック液晶反射層〕
本発明に用いられるパターン化されたコレステリック液晶反射層１０は、特性反射のピーク波長がそれぞれ異なる第１反射領域１、および第２反射領域２を少なくとも有する。
【００２１】
また、パターン化されたコレステリック液晶反射層は、視認側表面と、視認側表面とは反対側の非視認側表面を有する。
【００２２】
パターン化されたコレステリック液晶反射層は、液晶性化合物を、コレステリック配向状態で固定したものが好ましい。本発明に用いられる液晶性化合物は特に限定はなく、各種公知のものを使用することができる。
【００２３】
｛パターン化されたコレステリック液晶反射層の反射率｝
本発明に用いられるパターン化されたコレステリック液晶反射層は、４００ｎｍ以上７００ｎｍ以下の波長領域における光の反射率がそれぞれ３％以上であり、上記波長領域における光の反射率の平均が５％以上である。
【００２４】
《パターン化されたコレステリック液晶反射層の反射率の測定方法》
本発明におけるパターン化されたコレステリック液晶反射層の反射率は、下記の方法によって測定される値である。
パターン化されたコレステリック液晶反射層の非視認側表面をサンドペーパーで粗面化した後に、黒色インク（寺西化学工業（株）製  補充用マジックインキ黒）で塗工し、分光光度計：Ｖ−５５０、オプションＡＲＶ−４７４装着（ともに日本分光（株）製）を用いて、４００ｎｍ〜７００ｎｍの波長領域において、入射角５°に対し、受光角５°で反射率をそれぞれ測定した。さらにその測定結果から平均反射率を算出した。
【００２５】
｛第１反射領域および第２反射領域｝
本発明に用いられるパターン化されたコレステリック液晶反射層は特性反射のピーク波長がそれぞれ異なる第１反射領域１、および第２反射領域２を少なくとも有する。パターン化されたコレステリック液晶反射層１０はさらに、特性反射のピークが異なる別の反射領域を更に有していてもよい。
【００２６】
それぞれの反射領域の形状は特に限定はなく、ストライプ状、ドット状、モザイク状等各種形状を用いることができる。
【００２７】
それぞれの反射領域の大きさは特に限定はない。反射領域それぞれの反射光が一体となって観察できるような微細な構造であることが好ましい。
【００２８】
それぞれの反射領域同士は、相互に接していても、相互に離間していてもよい。
【００２９】
また、第１反射領域１、および第２反射領域２を複数有していてもよく、複数有する場合はそれぞれの反射領域が規則的に配置されていることが好ましい。例えば、図１の例では、第１反射領域１と第２反射領域２はストライプ状に交互に規則的に配置されている。
【００３０】
反射領域の作成方法としては特に限定はなく、各種公知のものを利用することができる。例えば、インクジェット法を用いて作成することが挙げられる。
【００３１】
〈特性反射のピーク波長〉
本発明に用いられる第１反射領域および第２反射領域は、それぞれ異なる特性反射のピーク波長を有する。
【００３２】
《反射領域の特性反射のピーク波長の測定方法》
本発明において、反射領域の特性反射のピーク波長は、空気の透過率−透過率で近似できる反射波形から測定できるものである。また、不連続な波形の場合は、近似的な連続関数に置き換えて算出するものである。
本発明において、特性反射のピーク波長は下記のように求めた値を言う。
Ａｘｏｍｅｔｒｉｃｓ社のＡｘｏｓｃａｎで反射領域の透過スペクトルを測定すると、下に凹の透過率波形が観察される。このとき透過率最大値と透過率最小値の平均透過率における透過率波形との交点の２つの波長のうち、短波側の波長の値をλ１（ｎｍ）、長波側の波長の値をλ２（ｎｍ）とした時、特性反射のピーク波長は下記式で表される。
特性反射のピーク波長＝（λ１＋λ２）／２
【００３３】
〔光透過領域〕
図２に光透過領域を有する本発明の加飾シートの一例の上面図を示す。加飾シート１００はパターン化されたコレステリック液晶反射層１０と、光透過領域２０を有する。光透過領域２０は、面内において、パターン化されたコレステリック液晶反射層のパターン形状以外の領域に対応するように配置されていることが好ましい。すなわち、図２に示すように、加飾シート１００において、パターン化されたコレステリック液晶反射層１０が例えば円形である場合、光透過領域２０はパターン化されたコレステリック液晶反射層１０がない領域を埋めるように配置されているのが好ましい。
【００３４】
本発明に用いられる光透過領域は各種公知の方法で作成することができる。例えば、パターン化されたコレステリック液晶反射層に用いる液晶性組成物と同じものを用いて、パターン化されたコレステリック液晶反射層の領域のみをコレステリック配向させ、光透過領域は等方相のままでそれぞれを固定化する方法や、非液晶性の重合性化合物を用いて作製する方法等が挙げられる。
【００３５】
｛光透過領域の反射率｝
本発明に用いられる光透過領域は、４００ｎｍ以上７００ｎｍ以下の波長領域における光の反射率がそれぞれ３％未満であることが好ましい。
【００３６】
〔光反射層〕
図３に光反射層を有する本発明の加飾シートの一例の断面図を示す。加飾シート１００は、パターン化されたコレステリック液晶反射層１０と光透過領域２０を有する。パターン化されたコレステリック液晶反射層１０は視認側表面Ａと、視認側表面Ａの反対側の非視認側表面Ｂを有する。加飾シート１００はさらに光反射層３０を非視認側表面Ｂ上に有する。パターン化されたコレステリック液晶反射層１０と光反射層３０の間には他の層を有していてもよい。
【００３７】
光反射層としては各種公知のものを用いることができ、例えば金属薄膜等が挙げられる。
【００３８】
〔光吸収層〕
図４に光反射層を有する本発明の加飾シートの一例の断面図を示す。加飾シート１００は、パターン化されたコレステリック液晶反射層１０と光透過領域２０を有する。パターン化されたコレステリック液晶反射層１０は視認側表面Ａと、視認側表面Ａの反対側の非視認側表面Ｂを有する。加飾シート１００はさらに光吸収層４０を非視認側表面Ｂ上に有する。パターン化されたコレステリック液晶反射層１０と光吸収層４０の間には他の層を有していてもよい。
【００３９】
光吸収層としては各種公知のものを用いることができ、例えば黒色染料層等が挙げられる。
【００４０】
〔紫外線吸収層〕
図５に紫外線吸収層を有する本発明の加飾シートの一例の断面図を示す。加飾シート１００は、パターン化されたコレステリック液晶反射層１０と光透過領域２０を有する。パターン化されたコレステリック液晶反射層１０は視認側表面Ａと、視認側表面Ａの反対側の非視認側表面Ｂを有する。加飾シート１００はさらに紫外線吸収層５０を視認側表面Ａ上に有する。パターン化されたコレステリック液晶反射層１０と紫外線吸収層５０の間には他の層を有していてもよい。
【００４１】
紫外線吸収層としては、各種公知のものを用いることができ、例えば紫外線吸収剤を含むポリマーフィルムや、紫外線吸収剤を含むハードコート層等が挙げられる。
【００４２】
紫外線吸収剤を含むポリマーフィルムを用いる場合、パターン化されたコレステリック液晶反射層を作成するための支持体を兼ねていてもよい。
【００４３】
〔反射防止層〕
図６に反射防止層を有する本発明の加飾シートの一例の断面図を示す。加飾シート１００は、パターン化されたコレステリック液晶反射層１０と光透過領域２０を有する。パターン化されたコレステリック液晶反射層１０は視認側表面Ａと、視認側表面Ａの反対側の非視認側表面Ｂを有する。加飾シート１００はさらに反射防止層６０を視認側表面Ａ上に有する。パターン化されたコレステリック液晶反射層１０と反射防止層６０の間には他の層を有していてもよい。
【００４４】
本発明に用いられる反射防止層は、加飾シートと空気界面との間で入射光が反射してしまい、パターン化されたコレステリック液晶反射層の反射光が観察しにくくなるのを防ぐことができる。上記目的を達成できれば特に限定はなく各種公知のものを用いることができる。
【００４５】
本発明の加飾シートが、ポリマーフィルムを用いた紫外線吸収層を有する場合には、ポリマーフィルムを支持体として反射防止層を作成し、ポリマーフィルムの片面には反射防止層、もう片面にはパターン化されたコレステリック液晶反射層を有する態様としてもよい。
【００４６】
＜物品＞
本発明の物品は、本発明の加飾シートを有する物品である。物品としては、家電製品、事務機器、自動車部品等が挙げられる。特に意匠性が重要なスマートフォン等のモバイル機器であることが好ましい。
【実施例】
【００４７】
以下、実施例に基づいて本発明を具体的に説明する。以下の実施例に示す材料、試薬、物質量とその割合、操作等は本発明の趣旨から逸脱しない限り適宜変更することができる。従って、本発明は以下の実施例に限定され制限されるものではない。
【００４８】
［実施例１］
＜紫外線吸収剤を含む紫外線吸収層（透明支持体）１の作製＞
〔コア層セルロースアシレートドープの作製〕
下記の組成物をミキシングタンクに投入し攪拌して、各成分を溶解し、セルロースアセテート溶液を調製した。
-------------------------------------------------------------
アセチル置換度２．８８のセルロースアセテート    １００質量部
エステルオリゴマー                                １０質量部
偏光子耐久性改良剤                                  ４質量部
紫外線吸収剤                                        １質量部
メチレンクロライド（第１溶媒）                  ４３０質量部
メタノール（第２溶剤）                            ６４質量部
-------------------------------------------------------------
【００４９】
・エステルオリゴマー：下記表１のオリゴマー
【表１】
2017205987.tif 000003
【００５０】
・偏光子耐久性改良剤
【化１】
2017205987.tif 000004
【００５１】
・紫外線吸収剤
【化２】
2017205987.tif 000005
【００５２】
〔外層セルロースアシレートドープの作製〕
上記のコア層セルロースアシレートドープ９０質量部に下記のマット剤溶液を１０質量部加え、外層セルロースアセテート溶液を調整した。
-------------------------------------------------------------
平均粒子サイズ２０ｎｍのシリカ粒子
（ＡＥＲＯＳＩＬ  Ｒ９７２、日本アエロジル（株）製）
２質量部
メチレンクロライド（第１溶媒）                    ７６質量部
メタノール（第２溶剤）                            １１質量部
コア層セルロースアシレートドープ                    １質量部
-------------------------------------------------------------
【００５３】
上記コア層セルロースアシレートドープとその両側に外層セルロースアシレートドープとを３層同時に流延口から２０℃のドラム上に流延した。溶剤含有率略２０質量％の状態で剥ぎ取り、フィルムの幅方向の両端をテンタークリップで固定し、残留溶剤が３〜１５％の状態で、横方向に１．１倍延伸しつつ乾燥した。その後、熱処理装置のロール間を搬送することにより、さらに乾燥し、厚さ２０μｍの紫外線吸収剤を含有する紫外線吸収層（透明支持体）１とした。
【００５４】
＜配向層用塗布液１の調製＞
下記の組成物を調製し、孔径３０μｍのポリプロピレン製フィルタでろ過して、配向層用塗布液１として用いた。
─────────────────────────────────―
配向層用塗布液組成（％）
─────────────────────────────────―
ポリビニルアルコール（ＰＶＡ２０５、クラレ（株）製）        ３．２１
ポリビニルピロリドン（Ｌｕｖｉｔｅｃ Ｋ３０、ＢＡＳＦ社製） １．４８
蒸留水                                                    ５２．１０
メタノール                                                ４３．２１
─────────────────────────────────―
【００５５】
＜コレステリック液晶反射層用塗布液Ｇｍ１の調製＞
下記に示す組成物を、２５℃に保温された容器中にて、攪拌、溶解させ、コレステリック液晶反射層用塗布液Ｇｍ１を調製した。
−−−−−−−−−−−−−−−−−−−−−−−−−−−−−−−−−−
コレステリック液晶反射層用塗布液Ｇｍ１（質量部）
−−−−−−−−−−−−−−−−−−−−−−−−−−−−−−−−−−
メトキシエチルアクリレート                              １４５．０
下記の棒状液晶化合物の混合物                            １００．０
ＩＲＧＡＣＵＲＥ ８１９ (ＢＡＳＦ社製)                  １０．０
下記構造のキラル剤Ａ                                    ５．７８
下記構造の界面活性剤                                    ０．０８
−−−−−−−−−−−−−−−−−−−−−−−−−−−−−−−−−−
【００５６】
棒状液晶化合物
【化３】
2017205987.tif 000006
数値は質量％である。また、Ｒは酸素原子で結合する基である。
【００５７】
キラル剤Ａ
【化４】
2017205987.tif 000007
【００５８】
界面活性剤
【化５】
2017205987.tif 000008
【００５９】
コレステリック液晶反射層用塗布液Ｇｍ１は、中心波長５５０ｎｍの光を反射する反射層を形成する材料である。また、コレステリック液晶反射層用塗布液Ｇｍ１は、右円偏光を反射する反射層を形成する材料である。すなわち、コレステリック液晶反射層用塗布液Ｇｍ１は、右偏光緑色を反射するための材料である。
【００６０】
＜コレステリック液晶反射層用塗布液Ｒｍ１の調製＞
キラル剤Ａの添加量を４．６６質量部とする以外はコレステリック液晶反射層用塗布液Ｇｍ１と同様にして、コレステリック液晶反射層用塗布液Ｒｍ１を調製した。コレステリック液晶反射層用塗布液Ｒｍ１は、中心波長６５０ｎｍの右円偏光を反射する右偏光赤色反射するための材料である。
【００６１】
＜コレステリック液晶反射層用塗布液Ｂｍ１の調製＞
キラル剤Ａの添加量を７．６１質量部とする以外はコレステリック液晶反射層用塗布液Ｇｍ１と同様にして、コレステリック液晶反射層用塗布液Ｂｍ１を調製した。コレステリック液晶反射層用塗布Ｂｍ１は、中心波長４５０ｎｍの右円偏光を反射する右偏光青色反射するための材料である。
【００６２】
＜パターン化されたコレステリック液晶反射層１の作製＞
厚さ２０μｍの紫外線吸収剤を含有する透明支持体１の上に、ワイヤーバーを用いて配向層用塗布液１を塗布、乾燥した。乾燥膜厚は１．６μｍであった。次いで、上記で調製したコレステリック液晶反射層用塗布液Ｇｍ１、Ｒｍ１、Ｂｍ１を、上記で作製した紫外線吸収剤を含有する透明支持体１の配向層１上に、インクジェットプリンター（ＤＭＰ−２８３１、ＦＵＪＩＦＩＬＭ Ｄｉｍａｔｉｘ社製）にて、Ｒｍ１、Ｇｍ１、Ｂｍ１の順で、図７に示すような、直径１００ｍｍのパターン化されたコレステリック液晶反射層に対して、各反射領域がストライプ幅（ピッチ）３００μｍで配列するように、直径１００ｍｍの円形領域全面に打滴し、９５℃、３０秒間乾燥した後に、紫外線照射装置により、室温で５００ｍＪ／ｃｍ2の紫外線を照射して硬化させてパターンを形成してコレステリック液晶反射層１を得た。円形の反射領域は、４００ｎｍ以上７００ｎｍ以下の可視全光を反射するため、その反射特性の外観は、金属光沢のある、着色のない白色であり、４００ｎｍ以上７００ｎｍ以下の平均反射率は４０％であった。また、４００ｎｍ以上７００ｎｍ以下のそれぞれの波長において、反射率が３％以上であることを確認した。
【００６３】
なお、図７はＧｍ、Ｒｍ、Ｂｍは１つずつしか指していないが、他のストライプ部分も同様である。また、図７は概念図であり円の大きさと、ストライプの幅のスケールはあっていない。
【００６４】
［実施例２］
＜配向層用塗布液２の調製＞
下記に示す組成物を、２５℃に保温された容器中にて、攪拌、溶解させ、配向層用塗布液２を調製した。
−−−−−−−−−−−−−−−−−−−−−−−−−−−−−−−−−
配向層用塗布液２（質量部）
−−−−−−−−−−−−−−−−−−−−−−−−−−−−−−−−−
プロピレングリコールモノメチルエーテルアセテート          ６７．８
メガファックＲＳ−９０(ＤＩＣ株式会社製)                  ３１．７
ＩＲＧＡＣＵＲＥ ８１９ (ＢＡＳＦ社製)                    ０．５
−−−−−−−−−−−−−−−−−−−−−−−−−−−−−−−−−
【００６５】
＜パターン化されたコレステリック液晶反射層２の作製＞
上記で調製した配向層用塗布液２を、実施例１で作製した紫外線吸収剤を含有する透明支持体１の上に、バーコーターを用いて３ｍＬ／ｍ2の塗布量で塗布した。その後、膜面温度が９０℃になるように加熱し、１２０秒間乾燥した後に、酸素濃度１００ｐｐｍ以下の窒素パージ下で、紫外線照射装置により、７００ｍＪ／ｃｍ2の紫外線を照射し、架橋反応を進行させ、配向層２を作製した。
【００６６】
次いで、実施例１で調製したコレステリック液晶反射層用塗布液Ｇｍ１、Ｒｍ１、Ｂｍ１を、上記で作製した紫外線吸収剤を含有する透明支持体１の配向層２上に、インクジェットプリンター（ＤＭＰ−２８３１、ＦＵＪＩＦＩＬＭ Ｄｉｍａｔｉｘ社製）にて、図８に示すような３種のドットパターンを、ドット中心間距離（ピッチ）８０μｍで直径１００ｍｍの円形領域全面に打滴して、パターン化されたコレステリック液晶反射層２を作製した。ドットの形状をレーザー顕微鏡（キーエンス社製）にて観察したところ、ドットは平均直径２３μｍ、平均最大高さ１０μｍ、ドット端部のドット表面と下地層表面とが両者の接触部でなす角度（接触角）は平均８３度であり、ドット端部から中心に向かう方向で、連続的に高さが増加していた。図２において、円形の反射領域は、４００ｎｍ以上７００ｎｍ以下の可視全光を反射するため、その反射特性の外観は、金属光沢のある、着色のない白色であり、４００ｎｍ以上７００ｎｍ以下の平均反射率は５％であった。また、４００ｎｍ以上７００ｎｍ以下のそれぞれの波長において、反射率が３％以上であることを確認した。
【００６７】
なお、図８はＧｍ、Ｒｍ、Ｂｍは１つずつしか指していないが、他のドット部分も同様である。また、図８は概念図であり、パターン化されたコレステリック液晶反射層を示す円と、各反射領域を示す円の大きさのスケールはあっていない。
【００６８】
［実施例３］
紫外線吸収剤を含有する透明支持体１から紫外線吸収剤を除去した以外は、実施例１と同様にして、パターン化されたコレステリック液晶反射層３を作製した。円形の反射領域は、４００ｎｍ以上７００ｎｍ以下の可視全光を反射するため、その反射特性の外観は、金属光沢のある、着色のない白色であり、４００ｎｍ以上７００ｎｍ以下の平均反射率は４０％であった。
【００６９】
［比較例１］
コレステリック液晶反射層用塗布液としてＧｍ１のみを用いた以外は、実施例１と同様にして、コレステリック液晶反射層Ｇｍ１を作製した。円形の反射領域は、中心波長５５０ｎｍ、半値幅５０ｎｍの緑光を反射するため、その反射特性の外観は、金属光沢はあるが、緑に着色しており、角度によって色が変化してしまっていた。５５０ｎｍでの反射率は４５％であった。
【００７０】
《耐光性評価》
上記作製したコレステリック液晶反射層の透明支持体側から、スーパーキセノンウェザーメーター“ＳＸ−７５”（スガ試験機社製、６０℃、５０％ＲＨ条件）にて、キセノン光を２５万Ｌｘで２００時間照射した。所定時間の経過後、反射率の変化を測定した。評価結果を下記表２に示す。
Ａ：反射率の変化が１０％未満
Ｂ：反射率の変化が１０％以上３０％未満
Ｃ：反射率の変化が３０％以上
【００７１】
【表２】
2017205987.tif 000009
【００７２】
表２の結果から、本発明の加飾シートは、角度によっても色変化の小さい、金属光沢のある白色外観を付与できることが分かる。さらに、紫外線吸収剤を含有する透明支持体上に形成された実施例１及び２の加飾シートは、耐光性も良好であり、物品の表面を加飾するための部材として有用であることがわかる。
【符号の説明】
【００７３】
１００  加飾シート
１０    パターン化されたコレステリック液晶反射層
１      第１反射層ポリマーフィルム
２      第２反射層
２０    光透過領域
３０    光反射層
４０    光吸収層
５０    紫外線吸収層
６０    反射防止層
Ａ      視認側表面
Ｂ      非視認側表面
Ｒｍ、Ｂｍ、Ｇｍ    実施例における各反射領域
【図１】
2017205987.tif 000010
【図２】
2017205987.tif 000011
【図３】
2017205987.tif 000012
【図４】
2017205987.tif 000013
【図５】
2017205987.tif 000014
【図６】
2017205987.tif 000015
【図７】
2017205987.tif 000016
【図８】
2017205987.tif 000017